(57)【特許請求の範囲】
【請求項１】
支持体上に、少なくとも、剥離保護層、示温性材料を含む光吸収変色層、回折構造形成層、反射層、及び接着層を、この順に積層したことを特徴とする回折構造転写箔。
【請求項２】
前記反射層がパタニングされており、該反射層が、同一形状にパタニングされた耐薬品性保護層により被覆されていることを特徴とする請求項１に記載の回折構造転写箔。
【請求項３】
密着補助層もしくは印刷層を含むことを特徴とする請求項１又は請求項２に記載の回折構造転写箔。
【請求項４】
請求項１から請求項３のいずれか一項に記載の回折構造転写箔を被転写媒体に接着し、前記支持体を剥離したことを特徴とする回折構造被転写媒体。
【発明の詳細な説明】
【技術分野】
【０００１】
本発明は、改竄を容易に検知するための機能を備えた回折構造物転写箔に関する。
【背景技術】
【０００２】
従来より、物品の偽造を防止するために、物品そのものを模倣が困難な物にすることがなされ、あるいは、真正品と偽造品を識別することに関しては、模倣することが困難な物を真正品の証明として物品に取り付けることがなされてきた。例えば、紙幣や株券等の有価証券に関しては、そのもの自体に微細な印刷加工や透かし加工を施すこと、及び色再現が困難な彩色を施すこと等によって、印刷技術、複写機もしくはスキャナー等を使用した複製による偽造を困難なものとしてきた。
【０００３】
ところが、従来は偽造が困難であった微細な印刷加工や色彩の付与も、現在では、デジタル技術の進歩により、容易にカラーコピーやスキャナー等で再現出来るようになった。そのため、偽造防止策としての印刷加工も一段と高微細化するに到り、単純な複製や偽造は困難なものとなっている。他方では、このように高微細化が進んだ結果、一目で真偽判定を行い物品の真贋を判定することが容易でないという弊害も生じている。
【０００４】
このため、真偽判定及び取り扱いが容易な回折格子パターンを記録した回折構造物を物品（偽造防止対象物）に取り付けることが、偽造防止手段として、広く行われることとなった。このような偽造防止手段として採用される回折構造物は、一般には、支持体上に剥離性を持つ剥離層、回折格子パターンが形成された回折構造形成層、金属光沢を持つ反射層、接着層等を順次積層して転写箔化したものである（例えば、特許文献１参照）。
【０００５】
上記回折構造物中の回折格子パターンを形成する製造方法は幾つかあるが、本明細書では、一例としてレリーフ型回折構造物の製造方法についてのみ記載するが、本発明は、この製造方法に限定されるものではない。
【０００６】
レリーフ型回折構造物とは、回折構造形成層に、所望の画像情報が凹凸を有する回折格子パターンとして記録形成されたものである。回折構造形成層に光を当てると、入射光がこの回折格子によって干渉を起こし、入射光に対してある一定の角度もしくはある一定の範囲内の角度方向に、原画像情報が再生される。このレリーフ型回折構造形成層は、画像情報を回折格子パターンとして記録した原版を作製し、この原版で回折構造形成層として好適な材料をエンボス加工することによって大量生産することができるため、現在多くの回折構造物に採用されている。
【特許文献１】特開昭６１−１９０３６９号公報
【特許文献２】特開２００４−１０１６４７号公報
【特許文献３】特開２０００−２１８９０８号公報
【発明の開示】
【発明が解決しようとする課題】
【０００７】
しかしながら、レリーフ型回折構造物は、回折光を観察するための反射層を具備するために問題が生じている（図１を参照のこと）。この回折構造部分２は、紙やフィルム等の被転写媒体（図示せず）に接着層１７を介して転写された後においては、反射層１５にレーザ光や熱線、電子線等を照射して、反射層、もしくは反射層から上の層の全てを除去することが可能となる。その場合、故意に、除去という改竄がなされたレリーフ型回折構造物は、目視による観察では、あたかも製造工程上で発生したエラー品の様に見えるため、このエラー品が希少価値を有するものとして高額で取引の対象になっているという事実である。
【０００８】
従来からの偽造防止対策としては、反射層１５と接着層１７との間に、特定波長の励起光照射で可視光を発生させるための波長変換層を設けた回折構造物が開示されている（例えば、特許文献２参照）。しかしながら、レーザ光や熱線を使用して反射層を故意に改竄する行為に対しては、改竄の前後で外観が変化せず、また、改竄後に特定波長の励起光を照射しても、反射層が除去されて改竄された箇所であっても、残存した波長変換層が発光してしまうため改竄を発見することは困難であった。
【０００９】
また、支持体上に剥離層、着色層、回折構造形成層、反射性薄膜層、接着層を順次形成した回折構造物が開示されているが（例えば、特許文献３参照）、この場合の着色層は、回折構造物により表現される画像の意匠性を向上させるために、樹脂に色材を混ぜ合わせた層であって、記載されている染料や顔料等の色材では、レーザ光や熱による反射層の改竄を検知することができない。
【００１０】
本発明は、かかる状況に鑑みてなされたものであって、その課題は、偽造防止効果を保持しつつ反射層の改竄を容易に検知できる回折構造物及びその転写箔を提供することである。また、その回折構造転写箔を、実用上、十分な耐久性及び耐薬品性を有するものとすることである。さらに、そのような偽造防止機能を有する回折構造物を、紙、フィルム及びプラスチック基材等の媒体に転写した回折構造被転写媒体それ自体である。
【課題を解決するための手段】
【００１１】
本発明において上記課題を達成するための、請求項１の発明は、支持体上に、少なくとも、剥離保護層、示温性材料を含む光吸収変色層、回折構造形成層、反射層、及び接着層をこの順に積層したことを特徴とする回折構造転写箔である。
【００１２】
この構成の場合、故意に、レーザ光、熱線、あるいは電子線等を反射層に照射して反射層を除去しようとすると、光吸収変色層に含有されている光吸収材が照射エネルギーを吸収して温度が上昇する結果、光吸収材を含む樹脂成分等が変質し変色・帯色するので、改竄があったことを目視で容易に検知できる。
【００１４】
示温性材料を添加した構成とすることで、発熱及び加熱による着色効果が増強されるかもしくは全く異なる色彩を呈するため、検知が一段と容易になる。
【００１５】
請求項２の発明は、前記反射層がパタニングされており、該反射層が、同一形状にパタニングされた耐薬品性保護層により被覆されていることを特徴とする回折構造転写箔である。
【００１６】
この構成であれば、反射層を所望の形状にパタニングできるため外観及び意匠の自由度ドが高まり、かつ、耐久性のある回折構造物が得られる。
【００１７】
請求項３の発明は、密着補助層もしくは印刷層を含むことを特徴とする回折構造転写箔である。
【００１８】
この構成であれば、請求項２の発明とあいまって、紙、プラスチック等の媒体に転写した後の、薬品浸漬試験、耐熱試験等において十分な耐性を有する回折構造物が得られる。
【００１９】
請求項４の発明は、上記の回折構造物転写箔を被転写媒体に接着し、支持基材を剥離したことを特徴とする回折構造被転写媒体である。
【発明の効果】
【００２０】
本発明になる回折構造物を、紙に転写して製造した商品券、紙幣、機密書類等もしくはプラスチックに転写したカード類及び証明書類等の回折構造被転写媒体にあっては、光や熱線を使用した改竄行為が容易に検知できるため、意図的にエラー品を製造し、エラー品と偽った改竄品を高額な取引の対象とする不正行為を防止できる。また、実用上十分な耐久性を有し、かつ、外観意匠性に対する自由度の高い回折構造被転写媒体が得られる。
【発明を実施するための最良の形態】
【００２１】
以下、本発明になる回折構造転写箔及び回折構造被転写媒体の一例である偽造防止用紙の構造等について、その最良の形態を、図面を用いて詳細に説明する。
【００２２】
図１は、本発明第１及び第２の事例を示す回折構造転写箔３（以下、単に転写箔と記す）を、図２におけるＡ−Ａで切断した場合の断面の状態として、模式的に示す図である。図２は転写箔３を図１の矢印側から見た様子を示したものである。転写箔３は、支持体１上に回折構造物２（以下、単に転写層と記す）が積層されたもので、接着層１７を紙やフィルムなどの被転写媒体（図示せず）に密着し固定させた後、支持体１を剥離して転写層２だけを被転写媒体に転写するものである。転写箔３は、転写層２を摩擦による傷や各種薬品などから保護するための剥離保護層１１と、レーザ光や熱線などの光線を吸収して熱に変換する光吸収材や温度によって色が変化する示温性材料を含有する光吸収変色層１２と、剥離保護層１１側からの入射光によって回折光を発生させる回折構造形成層１３と、回折光を反射する反射層１５、及び被転写媒体に接着する機能を有する接着層１７を有する。回折構造形成層１３の一方の側には、エンボス加工により回折格子パターンとしてのエンボス形状１４が設けられており、その上に反射層１５が回折格子に咬合的に密着しているものである。これが本発明になる回折構造物の基本構成である。
【００２３】
また、図２は本発明第１及び第２の事例を示す転写箔３の平面図で、図１において支持体１側から転写層２を見た状態を示している。図２の例では、光吸収変色層１２が“１００００”という数字形状で形成され、反射層１５は転写層２の全面に形成されている。また六角形の星型やアルファベットの小文字は回折構造形成層１３のエンボス加工面１４による回折光画像を示している。
【００２４】
次に、図３は、本発明第３の事例を示す転写箔５を、図４におけるB−Bで切断した場合の断面の状態として、模式的に示した図である。転写箔５における転写層４も、剥離保護層１１と、レーザ光や熱線などの光線を吸収して熱に変換する光吸収材や温度によって色が変化する示温性材料を含有する光吸収変色層１２と、剥離保護層１１側からの入射光によって回折光を発生させる回折構造形成層１３と、回折構造であるエンボス加工面１４と回折光を反射する反射層１５、反射層１５を部分的に設けるために必要な耐薬品保護層１６、そして被転写媒体に接着するための接着層１７を有している。
【００２５】
また、図４は本発明第３の事例を示す転写箔５の平面図であって、図３の断面図において支持体１側から転写層４を見た場合を示している。図４の例では、耐薬品保護層１６と同一形状の反射層１５は、両端が円状の横長形状をしている部分と“Ｓｅｃｕｒｉｔｙ”の小さな文字形状とがあり、その横長形状の内部では六角形の星型の回折光画像を観察することができ、また、“Ｓｅｃｕｒｉｔｙ”の文字については同形状の回折光画像を観察することができる。一方、それ以外の反射層１５が無い部分については、エンボス加工面１４で発生する回折光が反射されないため、観察者は回折光画像を見ることはできない。反射層１５のパタニングは、耐薬品保護層１６を所望の形状にエッチング加工し、これを
マスクとして開口部の反射層を除去することで行う。これらにより、偽造防止効果を一段と向上させた構成となっている。
【００２６】
次に図５は、前記図１及び図２に示した本発明の転写箔３の転写層２を、被転写媒体６である紙に転写して後、支持体１を剥離して作製した偽造防止用紙７に対し、反射層１５の一部を除去する改竄を行った結果の一例を、模式的に説明する断面図であって、図６のＣ−Ｃ部に対応するものである。また、図６は図５を剥離保護層１１側から観察した時の平面図であって、図６の例では、商品券に本発明になる転写箔３の転写層２を帯状に転写した後に、反射層１５を除去する改竄を行った例を示したものである。“１００００”の数字形状をした白色の光吸収変色層１２が、光を照射された部分だけ黒色に発色しているのが観察されたことから、反射層１５が改竄されたことを容易に確認することができた。
【００２７】
一方、図７は、前記図３及び図４に示した本発明になる転写箔５の転写層４を、被転写媒体６である紙に転写して支持体１を剥離して作製した偽造防止用紙８（商品券）に対し、部分的に形成されている反射層１５の一部を除去する改竄を行った結果を示す平面図であって、図７は図８のＤ−Ｄ部に対応する部分である。反射層の除去部２１を観察すると、“１００００”の数字形状をした白色の光吸収変色層１２であって、除去した部分の一部が黒色に変色した変色部２２が観察された。このことは、転写箔の製造時に反射層１５が誤って除去されたのではなく、商品券に転写層４を転写した後に反射層１５の一部が除去されたことを示しており、これは、改竄を容易に検知することが可能な偽造防止用紙であるということを示唆している。
【００２８】
以下に、本発明の回折構造物転写箔とそれを用いた回折構造被転写媒体の一例である偽造防止用紙を構成する各層の材質や形成方法等について説明する。
【００２９】
（支持体）
まず、支持体１としては樹脂フィルムが使用できる。樹脂フィルムとしては、ポリエチレンテレフタレート樹脂フィルム、ポリエチレンナフタレート樹脂フィルム、ポリイミド樹脂フィルム、ポリエチレン樹脂フィルム、ポリプロピレン樹脂フィルム、耐熱塩化ビニルフィルム等が使用できる。これらの樹脂の中で、耐熱性が高く厚みが安定している事から、ポリエチレンテレフタレート樹脂フィルムが好ましく使用できる。
【００３０】
また、これら樹脂フィルムには、帯電防止処理、マット加工、エンボス処理、文字や絵柄の印刷、レーザーマーキング等の加工を施したフィルムも使用する事ができる。
【００３１】
（剥離保護層）
剥離保護層１１としては、樹脂に滑剤を添加したものが使用できる。樹脂としては、熱可塑性樹脂、熱硬化性樹脂、湿気硬化性樹脂、紫外線硬化性樹脂、電子線硬化性樹脂等が使用できる。例えば、アクリル樹脂やポリエステル樹脂、ポリアミドイミド樹脂である。また、滑剤としてはポリエチレンパウダーや、カルナバロウ等のワックスを使用する事ができ、２０重量部まで添加する事が可能である。これらは剥離保護層１１として、支持体１上にグラビア印刷法やマイクログラビア法等、公知の塗布方法によって形成される。
【００３２】
（光吸収変色層）
光吸収変色層１２としては、樹脂に光吸収材を添加したもの、もしくは樹脂に光吸収材と示温性材料の両方を添加したものが使用できる。樹脂としては、熱可塑性樹脂、熱硬化性樹脂、湿気硬化性樹脂、紫外線硬化性樹脂、電子線硬化性樹脂等が使用できる。例えば、アクリル樹脂やポリエステル樹脂、ポリアミドイミド樹脂、ウレタン樹脂、エポキシ樹脂等である。また、光吸収材としては赤外線吸収剤や紫外線吸収剤が使用可能であり、光吸収剤の配合割合は、光吸収変色層１２を構成する樹脂等からなる組成物１００重量部に対して０．１〜２０重量部添加されることが好ましいが、密着性や耐久性等に影響がなければ、これに限定されるものではない。また、前記樹脂や光吸収材と合わせて使用される示温性材料としては、転写箔が加工される温度や通常使用される環境温度では変色せずに、反射層１５を除去する改竄を行う場合に変色する必要があるため、変色温度が２００℃以上の、例えばビスマス化合物等の示温性材料を使用することが望ましい。これら光吸収剤や示温性材料は単独、若しくは２種以上を組み合わせて用いることも可能である。光吸収変色層１２は、剥離保護層１１上の一部分に文字や画像等、任意の形状でグラビア印刷法やマイクログラビア法等、公知の塗布方法によって形成される。
【００３３】
（回折構造形成層）
回折構造形成層１３は、レリーフ型回折格子や体積型回折格子等の回折構造体が利用でき、その表面に微細な凹凸パターン１４を形成する事により回折格子として記録したものである。
【００３４】
前記レリーフ型回折格子は、例えば、二光束干渉法を使用して感光性樹脂の表面に互いに可干渉の２本の光線を照射してこの感光性樹脂表面に干渉縞を生成させ、この干渉縞を凹凸の形態で感光性樹脂に記録することで形成できる。尚、この二光束性干渉法によって形成された干渉縞も回折格子であり、前記２本の光線の選択によって任意の立体画像を回折格子パターンとして記録することが可能である。また、観察する角度に応じて異なる画像（以下、チェンジング画像と記す）が見られるように記録することも可能である。
【００３５】
本発明に用いられる回折格子構造物による画像パターンを記録する方法については、前記二光束干渉法の他にもイメージホログラムやリップマンホログラム、レインボーホログラム、インテグラルホログラムなど、従来から知られているホログラムの製造方法により作製することが可能である。
【００３６】
また、レリーフ型回折格子の凹凸パターンは、電子線硬化型樹脂の表面に電子線を照射して、回折格子となる縞状パターンに露光することによって回折構造物を形成することも可能である。この場合には、その干渉縞を１本ごとに制御することができるため、ホログラムと同様に任意の立体画像やチェンジング画像を記録することができる。また、画像をドット状の画素領域に分割し、この画素領域ごとに異なる回折格子を記録し、これら画素の集合で全体の画像を表現することも可能である。画素は円形のドットの他、星形のドットでも良い。
【００３７】
また、誘起表面レリーフ形成法によって、前記凹凸パターンを形成する事も可能である。すなわち、アゾベンゼンを鎖側に持つポリマーのアモルファス薄膜に対して、青色〜緑色に渡る範囲の或る波長を有した数十ｍＷ／ｃｍ2程度の比較的弱い光を照射することによって、数μｍスケールでポリマー分子の移動を起こし、結果、薄膜表面に凹凸によるレリーフを形成することができる。
【００３８】
そして、このように形成された凹凸パターンを有するレリーフ型のマスター版の表面に電気メッキ法で金属膜を形成する事によって、レリーフ型マスター版の凹凸パターンを複製し、これをプレス版とする。そして、支持体１上に積層される樹脂層にこのプレス版を熱圧着し、この樹脂層の表面に微細な凹凸パターン１４を転写することにより、回折構造形成層１３とすることができる。
【００３９】
前記レリーフ型回折格子による回折構造形成１３に適用される樹脂としては、熱可塑性樹脂、熱硬化性樹脂、紫外線あるいは電子線硬化性樹脂等が使用できる。例えば、熱可塑性樹脂では、アクリル樹脂、エポキシ樹脂、セルロース樹脂、ビニル樹脂等が挙げられる。また、反応性水酸基を有するアクリルポリオールやポリエステルポリオール等にポリイ
ソシアネートを架橋剤として添加して架橋させたウレタン樹脂、メラミ樹脂、フェノール樹脂等が使用できる。また、紫外線あるいは電子線硬化性樹脂としては、エポキシ（メタ）アクリル、ウレタン（メタ）アクリレート等が使用できる。
【００４０】
（反射層）
反射層１５は、回折構造形成層１３に直接接触して設ける必要はないが、回折構造形成層１３がレリーフ型回折格子の場合には、その凹凸パターン１４に反射層１５を直接接触して設けられる必要がある。この場合、反射層１５によって反射した光は回折光である。
【００４１】
また、反射層１５として、反射輝度が高い点で金属薄膜が好ましく利用できる。この金属としては、例えば、Ａｌ、Ｓｎ、Ｃｒ、Ｎｉ、Ｃｕ、Ａｕ、真鍮等が挙げられる。そして、真空製膜法を利用してこの金属薄膜を形成することができる。真空製膜法としては、真空蒸着法、スパッタリング法等が適用でき、厚みは５〜１０００nm程度に制御できれば良い。
【００４２】
また、この反射層１５は次のような方法で加工する事により、耐薬品保護層１６と同一形状の画像パターンや文字パターンとすることができる。
【００４３】
まず、その第１の方法は、全面一様に反射層１５を形成してこの反射層１５上に着色剤によって着色した耐薬品性の樹脂層を耐薬品保護層１６として画像パターン状に設け、アルカリ性または酸性のエッチング液を適用して露出している反射層を溶解して除去して反射層１５を形成する方法である。本発明では、耐薬品保護層をそのまま残存させて耐薬品性を持たせるための保護層として利用している。
【００４４】
また、その第２の方法は、全面一様に形成された反射層１５上に耐薬品保護層１６として感光性樹脂層を形成し、画像パターン状に露光・現像した後、アルカリ性または酸性のエッチング液を適用して露出した反射層を溶解して除去する方法である。
【００４５】
尚、反射層１５や耐薬品保護層１６の画像パターンとしては明確な意味を持たないランダムなパターンでも良いが、絵柄、図形、模様、文字、数字、記号等、認知可能な情報を付与させることも可能である。
【００４６】
（耐薬品保護層）
耐薬品保護層１７としては、水酸化ナトリウム水溶液中に浸漬するエッチング法を用いても塗膜に変化が生じないものが望ましい。エッチング法の具体的な方法の例としては、全面均一に形成した反射層１５上に耐薬品保護層１６を形成し、前記水酸化ナトリウム水溶液を４０〜５０℃に保持し、１．５Ｎとした溶液をエッチング液として使用し、このエッチング液中に５〜３０秒間浸漬することにより、反射層１４を画像パターン状に加工することができる。
また、耐薬品保護層１７は、ガラス転移温度１５０℃以上の樹脂を使用する事が望ましい。この場合には、酸やアルカリから保護するだけでなく、高温から反射層１５の変形を守ることも可能となる。このような、耐薬品・耐熱性の樹脂としては、ポリカーボネート樹脂（Ｔｇ．１４０〜１５０℃）、ポリアリレート樹脂（Ｔｇ．１９３℃）、ポリスルホン樹脂（Ｔｇ．１９０℃）、ポリエーテルスルホン樹脂（Ｔｇ．２２５℃）、ポリエーテルイミド樹脂（Ｔｇ．２００℃以上）、環状ポリオレフィン共重合体（Ｔｇ．１７１℃）、変性ノルボルネン系樹脂（Ｔｇ．１７１℃）、ポリアミドイミド樹脂（Ｔｇ．２００℃以上）、ポリイミド樹脂（Ｔｇ．２５０℃以上）等が挙げられる。この他、熱硬化性樹脂、湿気硬化性樹脂、紫外線硬化性または電子線硬化性の樹脂を使用しても良い。
尚、これらの樹脂１００重量部に対して４０重量部を上限として、フィラーや充填剤、着色剤等を添加することができる。４０重量部を超えて添加した場合には、分散性が悪くな
って塗膜強度が低下して耐熱性が劣ることがある。また、塗液の流動性が低くなって版上で乾燥してしまって印刷適性が悪化する事や、塗液中のそれら添加剤が、保存中または塗工中に沈降または凝集してしまうことことがある。
【００４７】
（接着層）
接着層１７としては、熱及び圧力によって被転写媒体に接着するものであれば良く、公知の感熱性接着材料を使用することができる。
【００４８】
（その他の層）
その他の層としては、各層間の密着性をより強固なものとするためにアンカー層を設けたり、文字や絵柄を印刷したり、部分的に隠蔽や可視光の不透過率を向上させるために印刷層を追加することができ、これらのインキも周知の密着向上剤や接着剤、印刷インキをそれぞれ使用することができる。
【００４９】
（偽造防止用紙及び偽造防止媒体）
本発明に係る転写箔を被転写媒体６に重ね、熱圧着により接着した後、支持体１を剥離除去する事により、転写層２や４を転写して偽造防止用紙７や８を製造する事ができる。被転写媒体６には、紙やプラスチック、合成紙等、所望の材料が利用できる。
【実施例】
【００５０】
次に、実施例によって本発明を説明する。
【００５１】
（実施例１）
まず、前述第１の例である転写箔３について説明する。支持体１として、厚さ２５μmの透明なポリエチレンテレフタレート（通称ＰＥＴ）フィルムを使用した。
【００５２】
この支持体１の片面に、下記組成物からなるインキを塗布・乾燥し、膜厚２μmの剥離保護層１１形成した。
【００５３】
次に、保護層１１上の一部分に、下記組成物からなるインキを数字の形状に塗布・乾燥し、膜厚１.５μｍの光吸収変色層１２形成した。
【００５４】
次に、下記組成物からなるインキを塗布・乾燥し、膜厚１μmの層を形成した後、ロールエンボス法により回折格子形成用のプレス版を熱圧してその表面に回折格子を発生させるためのエンボス形状１４を形成し、回折構造形成層１３とした。
【００５５】
また、この回折構造形成層１３の全面に、真空蒸着法にてアルミニウム蒸着膜を膜厚５０ｎｍにて均一に製膜し、反射層１５を形成した。
【００５６】
最後に下記組成物からなるインキを塗布・乾燥させて厚さ３μmの接着層１７を形成し、本発明の第１の事例の転写箔３を製造した。
【００５７】
「剥離保護層インキ組成物」
ポリアミドイミド樹脂（Ｔｇ．２５０℃）            １９．２重量部
ポリエチレンパウダー                                ０．８重量部
ジメチルアセトアミド                              ４５．０重量部
トルエン                                          ３５．０重量部
「光吸収変色層インキ組成物」
ウレタン樹脂                                      ２０．０重量部
赤外線吸収材（第二銅含有リン酸塩系組成物）          １．０重量部
示温性材料（ビスマス化合物）                        ２．５重量部
メチルエチルケトン                                ５０．０重量部
酢酸エチル                                        ３０．０重量部
「回折構造形成層インキ組成物」
ウレタン樹脂                                      ２０．０重量部
メチルエチルケトン                                ５０．０重量部
酢酸エチル                                        ３０．０重量部
「接着層インキ組成物」
塩化ビニル酢酸ビニル共重合樹脂                    １５．０重量部
アクリル樹脂（Ｔｇ．２０℃）                      １０．０重量部
シリカ                                              １．０重量部
メチルエチルケトン                                ４４．０重量部
トルエン                                          ３０．０重量部
この転写箔３を、予め文字や絵柄など所望の印刷を行った紙の媒体６に重ね、温度１２０℃に熱した円型の熱ロールタイプの転写機を用いて紙媒体６に熱転写してすぐに支持体１を剥離除去し、偽造防止用紙７を製造した。
【００５８】
（実施例２）
次に、前述第３の例である転写箔５について説明する。支持体１として、厚さ２５μmの透明なポリエチレンテレフタレート（通称ＰＥＴ）フィルムを使用した。
【００５９】
この支持体１の片面に、下記組成物からなるインキを塗布・乾燥し、膜厚２μmの剥離保護層１１を形成した。
【００６０】
次に、保護層１１上の一部分に、下記組成物からなるインキを数字の形状に塗布・乾燥し、膜厚１.５μmの光吸収変色層１２形成した。尚、転写箔５では反射層１５は部分的に形成されるため、光吸収変色層１２はその全体もしくは一部分が必ず反射層１５と重なるように形成する必要があり、本実施例では、光吸収変色層１２は数字“１００００”の形状にて、図４に示したように楕円状の反射層１５の側に重なるように配置した。
【００６１】
次に、下記組成物からなるインキを塗布・乾燥し、膜厚１μmの層を形成した後、ロールエンボス法により回折格子形成用のプレス版を熱圧してその表面に回折格子を発生させるためのエンボス形状１４を形成し、回折構造形成層１３とした。
【００６２】
次に、この回折構造形成層１３の全面に、真空蒸着法にてアルミニウム蒸着膜を膜厚５０ｎｍにて均一に形成し、更に、アルミニウム蒸着膜上に厚さ１μｍの耐薬品保護層１６を前記光吸収変色層１２と位置が重なるように形成した。そして、５０℃に保温された１．５Ｎの水酸化ナトリウム水溶液が入った浴槽に１０秒間浸し、前記耐薬品保護層１６がマスクとなり、耐薬品保護層１６が存在せずにアルミニウム蒸着膜が露出している部位をエッチングで除去した。更に、０．１Ｎの塩酸水溶液に浸して中和処理を行い、その後、水洗、乾燥した。こうして、独立した画像パターン状にアルミニウム蒸着膜から構成される反射層１５と、この反射層１５に重ねられ、且つ、この反射層１５と同一形状を有する耐薬品保護層１６を形成した。
【００６３】
最後に下記組成物からなるインキを塗布・乾燥させて厚さ３μmの接着層１７を形成し、本発明の第３の事例の転写箔５を製造した。
【００６４】
「剥離保護層インキ組成物」
ポリアミドイミド樹脂（Ｔｇ．２５０℃）            １９．２重量部
ポリエチレンパウダー                                ０．８重量部
ジメチルアセトアミド                              ４５．０重量部
トルエン                                          ３５．０重量部
「光吸収変色層インキ組成物」
ウレタン樹脂                                      ２０．０重量部
赤外線吸収材（第二銅含有リン酸塩系組成物）          １．０重量部
示温性材料（ビスマス化合物）                        ２．５重量部
メチルエチルケトン                                ５０．０重量部
酢酸エチル                                        ３０．０重量部
「回折構造形成層インキ組成物」
ウレタン樹脂                                      ２０．０重量部
メチルエチルケトン                                ５０．０重量部
酢酸エチル                                        ３０．０重量部
「耐薬品保護層インキ組成物」
変性ノルボルネン樹脂（Ｔｇ．１７１℃）            ２０．０重量部
沈降性硫酸バリウム（比重５．５）                  １０．０重量部
メチルエチルケトン                                ４０．０重量部
トルエン                                          ３０．０重量部
「接着層インキ組成物」
塩化ビニル酢酸ビニル共重合樹脂                    １５．０重量部
アクリル樹脂（Ｔｇ．２０℃）                      １０．０重量部
シリカ                                              １．０重量部
メチルエチルケトン                                ４４．０重量部
トルエン                                          ３０．０重量部
次に、この転写箔５を、予め文字や絵柄など所望の印刷を行った紙の媒体６に重ね、温度１２０℃に熱した円型の熱ロールタイプの転写機を用いて媒体６に熱転写してすぐに支持体１を剥離除去し、偽造防止用紙８を製造した。
【００６５】
こうして製造された偽造防止用紙７と８にストライプ状に転写された転写層２や４を観察すると、観察する角度に応じて回折光による異なる色彩や画像を発生させており、また、反射層１５を変造や改竄しない場合には、数字の“１００００”の文字が白色に見え、従来と同様の偽造防止効果を持った用紙であることが分かった。
【００６６】
また、本発明による方法で製造された偽造防止用紙７と８の転写層２や４における反射層１５の一部を出力２Ｗ、波長１０６４ｎｍのレーザ光によって除去したところ、両者ともレーザ光を照射した箇所（改竄部２１）の反射層が除去され、且つ、光吸収変色層１２において、レーザ光が照射された部分だけが黒く変色しており、改竄を容易に判別することが可能であることが分かった。
【図面の簡単な説明】
【００６７】
【図１】本発明に係る第１の例を示す回折構造物転写箔の断面図（図２のＡ−Ａ断面）。
【図２】本発明に係る第１の例を示す回折構造物転写箔の平面図
【図３】本発明に係る第３の例を示す回折構造物転写箔の断面図（図４のＢ−Ｂ断面）
【図４】本発明に係る第３の例を示す回折構造物転写箔の平面図
【図５】本発明に係る第１の例を示す回折構造物転写箔を用いて作製された偽造防止用          紙の反射層の一部を改竄によって除去した事を示す断面図（図６のＣ−Ｃ断面          ）
【図６】本発明に係る第１の例を示す回折構造物転写箔を用いて作製された偽造防止用          紙の反射層の一部を改竄によって除去した事を示す平面図
【図７】本発明に係る第３の例を示す回折構造物転写箔を用いて作製された偽造防止用          紙の反射層の一部を改竄によって除去した事を示す断面図（図８のＤ−Ｄ断面          ）
【図８】本発明に係る第３の例を示す回折構造物転写箔を用いて作製された偽造防止用          紙の反射層の一部を改竄によって除去した事を示す平面図
【符号の説明】
【００６８】
１        ・・・・支持体
２、４    ・・・・回折構造物（又は、単に転写層）
３、５    ・・・・回折構造物転写箔（又は単に、転写箔）
６        ・・・・被転写媒体
７、８    ・・・・偽造防止用紙
１０      ・・・・観察方向（矢印）
１１      ・・・・剥離保護層
１２      ・・・・光吸収変色層
１３      ・・・・回折構造形成層
１４      ・・・・エンボス形状部（凹凸部）
１５      ・・・・反射層（回折構造による画像が観察できる箇所）
１６      ・・・・耐薬品保護層
１７      ・・・・接着層
２１      ・・・・改竄部（不正に反射層が除去された箇所）
２２      ・・・・変色部（改竄によって変色した箇所）
【図１】
0005256751.tif 000002
【図２】
0005256751.tif 000003
【図３】
0005256751.tif 000004
【図４】
0005256751.tif 000005
【図５】
0005256751.tif 000006
【図６】
0005256751.tif 000007
【図７】
0005256751.tif 000008
【図８】
0005256751.tif 000009